СПОСОБ ТРЕХМЕРНОЙ ПЕЧАТИ ОГНЕУПОРНЫХ ИЗДЕЛИЙ

1. Способ трехмерной печати огнеупорных изделий, включающий создание 3D модели изделия, деление модели изделия на слои в поперечном сечении, нанесение слоя порошкообразного материала, нанесение жидкого связующего на слой порошкообразного материала с конфигурацией, соответствующей определенному слою сечения модели, последовательное воспроизведение соответствующих слоев в сечении до образования изделия, отличающийся тем, что порошкообразный материал, состоящий из смеси дисперсного и зернистого огнеупорного материала, в котором зернистый огнеупорный материал с размером зерна более 0,5 мм составляет от 10 до 60 мас.%, а доля дисперсного огнеупорного материала с размером зерна менее 0,1 мм составляет от 40 до 90 мас.%, предварительно приготавливают из одного или смеси двух или более огнеупорных компонентов, выбранных из группы, включающей:
оксид магния, оксид алюминия, оксид кальция, диоксид кремния, диоксид циркония, оксид хрома, оксид титана, титанат алюминия, магнезиальная шпинель, герцинит, галаксит, шамот, андалузит, циркон,
смешивая в смесительных бегунах до получения однородной массы,
причем, в качестве жидкого связующего используют растворы солей магния и/или органическое связующее и/или гидравлическое вяжущее,
а полученное изделие выдерживают не менее 2 ч, с последующей сушкой.
2. Способ трехмерной печати огнеупорных изделий по п.1, отличающийся тем, что в порошкообразный материал дополнительно вводится углеродный компонент.
3. Способ трехмерной печати огнеупорных изделий по п.1, отличающийся тем, что в порошкообразный материал или в растворы солей магния вводится пластификатор.
4. Способ трехмерной печати огнеупорных изделий по п.1, отличающийся тем, что изделие может быть подвергнуто термообработке при температуре не менее 180°С.